Brevet FR3065731A1 — publié le 20181102

AGENTS FLUXANTS POUR ENDUITS SUPERFICIELS A CHAUD La prÃ©sente invention a trait au domaine des produits bitumineux utilisables pour la rÃ©alisation de revÃªtement routiers, et plus particuliÃ¨rement aux revÃªtements de type enduits superficiels. Plus prÃ©cisÃ©ment, l'invention concerne des composÃ©s qui se rÃ©vÃ¨lent bien adaptÃ©s Ã titre d'agents fluxants du liant hydrocarbonÃ© lors de la prÃ©paration d'enduits superficiels Ã chaud. Les revÃªtements de type Â« enduit superficiel Â» (Â«surface dressing Â» en anglais) constituent une famille particuliÃ¨re des produits dits Â«bitumineux Â», utilisables entre autres pour les applications routiÃ¨res, qui contiennent des particules minÃ©rales (dÃ©signÃ©es aussi par Â« granulats Â») solidarisÃ©es entre elles par un liant hydrocarbonÃ©, qui peut notamment Ãªtre un bitume, d'oÃ¹ le terme gÃ©nÃ©rique de produit Â« bitumineux Â» employÃ© au sens large, y compris lorsque le liant n'est pas un bitume. La solidarisation des particules dans les produits dits Â« bitumineux Â» est typiquement obtenue en Â« noyant Â» les particules dans le liant hydrocarbonÃ©, ce par quoi on obtient ce qu'on appelle un enrobÃ© bitumineux. Dans les enduits superficiels dont il est question dans la prÃ©sente description, la solidarisation est obtenue par une mise en contact moins intime des particules minÃ©rales et du liant. Au sens de la prÃ©sent description, l'expression Â« enduit superficiel Â» s'entend dans son acception commune dans le domaine des revÃªtements routiers, Ã savoir qu'elle dÃ©signe un produit bitumineux comprenant au moins une couche formÃ©e par (i) une premiÃ¨re strate incluant un liant hydrocarbonÃ© (souvent avec des additifs tels que des polymÃ¨res ou des fluxants), sur laquelle est dÃ©posÃ©e (ii) une seconde strate comprenant des particules solides minÃ©rales (granulats). Cette couche Ã deux strates est typiquement une couche de roulement, avec la strate de granulats destinÃ©e Ã Ãªtre en contact avec le trafic. Dans certains cas particulier, un revÃªtement de type enduit superficiel peut optionnellement Ãªtre revÃªtu, par exemple par une nouvelle couche d'enduit superficiel. La notion d'enduit Â« superficiel Â» au sens de la prÃ©sente description ne se borne pas aux seules couches de roulement et inclut aussi les enduits qui sont destinÃ©es Ã Ãªtre recouverts ultÃ©rieurement. Un enduit superficiel est typiquement obtenu en rÃ©alisant une couche de liant hydrocarbonÃ© (typiquement par pulvÃ©risation), puis en Ã©pandant sur ce liant des particules solides minÃ©rales, en une ou plusieurs couches. En gÃ©nÃ©ral, l'ensemble est ensuite compactÃ©. La prÃ©sente invention s'intÃ©resse plus spÃ©cifiquement aux enduits superficiels dits Â« Ã chaud Â», par opposition aux enduits superficiels Â« Ã froid Â» qui emploient un liant 3065731 2 hydrocarbonÃ© sous forme d'Ã©mulsion et peuvent de ce fait Ãªtre employÃ©s Ã relativement basse tempÃ©rature. Dans les enduits dits Â« Ã chaud Â», le liant hydrocarbonÃ© n'Ã©tant pas sous forme d'Ã©mulsion, il doit Ãªtre employÃ© Ã une tempÃ©rature suffisante pour permettre l'application de la couche oÃ¹ seront ensuite dÃ©posÃ©s les granulats. Pour ce faire, dans un 5 Â« enduit superficiel Ã chaud Â» au sens de la prÃ©sente description, le liant hydrocarbonÃ© est typiquement appliquÃ© Ã une tempÃ©rature d'au moins 120 Â°C et en gÃ©nÃ©ral infÃ©rieure Ã 200Â°C, en gÃ©nÃ©ral entre 120 et 180 Â°C, notamment entre 130 et 160Â°C Les techniques de rÃ©alisation d'enduits superficiels, notamment Ã chaud, sont bien connues et largement utilisÃ©es. Elles se rÃ©vÃ¨lent notamment utiles pour l'entretien des 10 chaussÃ©es. Une problÃ©matique centrale avec les enduits superficiels, notamment Ã chaud, est d'assurer une adhÃ©sivitÃ© satisfaisante entre le liant hydrocarbonÃ© et les granulats. L'adhÃ©sivitÃ© doit en effet Ãªtre suffisante pour solidariser les granulats sur la couche de liant hydrocarbonÃ©, ce qui est particuliÃ¨rement critique avec les enduits oÃ¹ le liant 15 n'emprisonne pas totalement les granulats, contrairement au cas des enrobÃ©s. Un enduit superficiel nÃ©cessite par consÃ©quent l'emploi d'un liant qui doit Ã la fois : - Ãªtre suffisamment fluide pour pouvoir Ãªtre appliquÃ©, notamment par pulvÃ©risation ; et - permettre un accrochage efficace des granulats. 20 Les liants hydrocarbonÃ©s qui sont employÃ©s dans les produits bitumineux sont des produits trÃ¨s visqueux, qui, notamment lorsqu'ils ne sont pas mis en oeuvre sous forme d'Ã©mulsion, nÃ©cessitent le plus souvent l'emploi d'additifs en plus de leur chauffage. On a proposÃ© par le passÃ© diffÃ©rents additifs de ce type, dits Â« fluxants Â», d'origine pÃ©troliÃ¨re, pÃ©trochimique, carbochimique voire vÃ©gÃ©tale, qui permettent, entre autres, de rÃ©duire la 25 viscositÃ© des liants hydrocarbonÃ©s. Les fluxants ajoutÃ©s au liant hydrocarbonÃ© dans le cas particulier d'un enduit superficiel Ã chaud doit, schÃ©matiquement, permettre de Â« ramollir Â» suffisamment le liant pour permettre son application, mais ni trop, ni trop peu, de faÃ§on Ã ne pas pÃ©naliser ensuite l'accroche des granulats par le liant : 30 - dans le cas d'une couche de liant trop fluide : les granulats qui sont dÃ©posÃ©s sont seulement mouillÃ©s par le liant fluidifiÃ©, mais ils ne sont pas retenus car le liant n'est pas assez visqueux ; 3065731 3 Ã l'inverse, dans le cas d'une couche de liant trop peu fluidifiÃ© : les particules ne parviennent pas Ã pÃ©nÃ©trer la couche de liant et ne sont donc pas suffisamment solidarisÃ©es, ce qui conduit Ã des propriÃ©tÃ©s d'adhÃ©sion non satisfaisantes, voire inacceptables. 5 Le caractÃ¨re plus ou moins Â« fluide Â» d'un liant hydrocarbonÃ© peut Ãªtre quantifiÃ© par ce qu'on dÃ©signe par la Â« pseudo-viscositÃ© STV Â» du liant hydrocarbonÃ©. Cette pseudoviscositÃ©, exprimÃ©e en secondes, correspond au temps d'Ã©coulement de 50 mL du liant hydrocarbonÃ© considÃ©rÃ© (qui peut contenir des additifs comme des polymÃ¨res ou des fluxants) Ã une tempÃ©rature de 40Â°C Ã travers un orifice de 10mm, mesurÃ© dans les 10 conditions dÃ©finies dans la norme NF EN 12846-2 (avril 2011). Typiquement, pour un liant hydrocarbonÃ© employÃ© pour rÃ©aliser un enduit superficiel, on emploie de prÃ©fÃ©rence un liant ayant une pseudo-viscositÃ© STV entre 300 secondes (gÃ©nÃ©ralement trop fluide si la pseudo-viscositÃ© STV est plus faible) et 500 secondes (gÃ©nÃ©ralement pas assez fluide au-delÃ de cette valeur) au moment de la mise en contact du liant et des granulats. 15 Par ailleurs, l'affinitÃ© entre liant et granulats dans un produit bitumineux de type enduit superficiel peut Ãªtre quantifiÃ©e par la possibilitÃ© de mouillage des particules solides minÃ©rales par le liant et par la capacitÃ© du liant Ã retenir les granulats, selon la mÃ©thode de dÃ©termination de l'adhÃ©sivitÃ© liants-granulats par mesure de la cohÃ©sion Vialit telle que dÃ©finie dans la norme NF EN 12272-3 (juillet 2003). 20 La mÃ©thode de mesure de la cohÃ©sion Vialit (dÃ©signÃ© ici Ã des fins de concision par Â« test Vialit Â»), est dÃ©crite en dÃ©tails dans la norme prÃ©citÃ©e, dans sa version de juillet 2003, Ã laquelle on pourra se reporter au besoin notamment pour le dÃ©tail des conditions prÃ©cises, calibrÃ©es, Ã mettre en oeuvre pour rÃ©aliser le test. Ce test Vialit consiste en rÃ©sumÃ© Ã : 25 - appliquer uniformÃ©ment sur une plaque d'acier le liant hydrocarbonÃ© Ã tester, Ã la tempÃ©rature de pulvÃ©risation (rÃ©pandage) employÃ© pour effectuer l'enduit ; puis ; - rÃ©partir 100 gravillons calibrÃ©s correspondant aux particules minÃ©rales (granulats) Ã tester sur la couche de liant obtenue, et cylindrer ; puis 30 - retourner la plaque ainsi prÃ©parÃ©e sur un support Ã trois pointes et lÃ¢cher par trois fois en 10 secondes une bille d'acier sur la plaque. 3065731 4 A l'issue du test Vialit (Ã savoir Ã l'issu du troisiÃ¨me et dernier choc de la bille sur la plaque retournÃ©e), on observe les 100 gravillons (le plus souvent certains sont tombÃ©s de la plaque et les autres y sont restÃ©s accrochÃ©s), et on les rÃ©partit comme suit : - les gravillons tombÃ©s qui ne prÃ©sentent pas de marque de liant 5 hydrocarbonÃ©, dits Â« tombÃ©s et non tachÃ©s Â» (Â« fallen chipping unstained Â» dans la norme NF EN 12272-3). On dÃ©signe par a le nombre de ces gravillons tombÃ©s et non tachÃ©s - les gravillons tombÃ©s qui prÃ©sentent au moins une marque de liant hydrocarbonÃ©, dits Â« tombÃ©s et tachÃ©s Â» (Â« fallen chippings stained Â» dans la 10 norme NF EN 12272-3). On dÃ©signe par b le nombre de ces gravillons tombÃ©s et tachÃ©s - les gravillons qui restent accrochÃ©s Ã la plaque, dits Â«collÃ©sÂ» (Â« chippings bonded Â» dans la norme). On dÃ©signe par c le nombre de ces gravillons collÃ©s ; 15 La somme a+b+c vaut donc 100 par dÃ©finition. Les inventeurs considÃ¨rent qu'un liant hydrocarbonÃ© (incluant ou non des additifs) est satisfaisant pour rÃ©aliser un enduit superficiel si, en effectuant le test Vialit Ã une tempÃ©rature de 5Â°C (+1- 1Â°C) on obtient un nombre c de gravillons collÃ©s supÃ©rieur ou Ã©gal Ã 50. 20 A noter Ã ce sujet que la norme NF EN 12272-3 s'intÃ©resse au nombre b+c (dÃ©signÃ© par Â« adhesivity value Â» dans la norme) qui reflÃ¨te en fait surtout les capacitÃ©s de mouillage des granulats par le bitume. Cela Ã©tant, en pratique, le nombre c de particules qui restent liÃ©es Ã la plaque est plus pertinent, dans la mesure oÃ¹ il reflÃ¨te la capacitÃ© de tenue du revÃªtement dans les conditions d'applications. 25 A noter par ailleurs qu'on teste gÃ©nÃ©ralement les liant hydrocarbonÃ©s selon le test Vialit avec une tempÃ©rature de mise en oeuvre du test Vialit de 5Â°C (+1- 1Â°C) de faÃ§on Ã assurer que le liant testÃ© sera utilisable dans les conditions mÃ©tÃ©orologiques les plus draconiennes. Cela Ã©tant, en pratique, sauf s'il est spÃ©cifiquement destinÃ© Ã un emploi Ã des tempÃ©ratures extÃ©rieures extrÃªmement basses, un liant hydrocarbonÃ© peut s'avÃ©rer 30 tout Ã fait satisfaisant mÃªme s'il ne permet pas d'atteindre un nombre c supÃ©rieur ou Ã©gal Ã 50 pour un test Vialit Ã 5Â°C. C'est le cas s'il peut permettre d'atteindre ce nombre de gravillons collÃ©s c supÃ©rieur ou Ã©gal Ã 50 pour une tempÃ©rature de mise en oeuvre du test lÃ©gÃ¨rement supÃ©rieure, par exemple Ã 10Â°C. La tempÃ©rature de mise en oeuvre du test 3065731 5 Vialit Ã laquelle il est fait rÃ©fÃ©rence ici, dÃ©signÃ©e ci-aprÃ¨s par Â« tempÃ©rature du test Vialit Â», correspond Ã la tempÃ©rature de l'enceinte climatique oÃ¹ le test Vialit est effectuÃ©, qui est Ã distinguer par exemple de la tempÃ©rature du liant, qui est plus Ã©levÃ©e. Pour un couple de liant et de granulats donnÃ©, on peut en gÃ©nÃ©ral dÃ©finir une 5 tempÃ©rature du test Vialit limite pour laquelle on obtient une adhÃ©sion adaptÃ©e entre le liant et les granulats. Au sens de la prÃ©sente description, on dÃ©finira par T50 la tempÃ©rature minimale du test Vialit pour laquelle on obtient un nombre de gravillons collÃ©s c d'au moins 50 dans les conditions dÃ©finies dans la norme NF EN 12272. Comme indiquÃ© dans le paragraphe prÃ©cÃ©dent, on prÃ©conise en gÃ©nÃ©ral, pour des granulats 10 donnÃ©s, l'emploi d'un liant pour lequel la T50 du couple liant-granulats considÃ©rÃ© est d'au plus 5Â°C. Cela Ã©tant, ce critÃ¨re est assez restrictif et il s'avÃ¨re bien souvent suffisant que cette T50 soit infÃ©rieure ou Ã©gale Ã 10Â°C (voire infÃ©rieure ou Ã©gale Ã 15Â°C) en fonction des conditions qu'on envisage pour rÃ©aliser des enduits superficiels. De faÃ§on plus gÃ©nÃ©rale, dans le cadre particulier de la prÃ©sente demande de brevet, 15 on dÃ©signe par TN , oÃ¹ N est un entier supÃ©rieur Ã 50 (par exemple N=60 ,correspondant Ã T60), la tempÃ©rature minimale du test Vialit pour laquelle on obtient un nombre de gravillons collÃ©s c supÃ©rieur ou Ã©gal Ã N dans les conditions dÃ©finies dans la norme NF EN 12272. Dans le cadre des travaux qui ont conduit Ã la prÃ©sente invention, les inventeurs ont 20 Ã©tabli que, pour la rÃ©alisation d'enduits superficiels Ã chaud, on peut par exemple (mais non nÃ©cessairement) employer des associations de liant et des granulats pour lesquelles : - la T50 est infÃ©rieure ou Ã©gale Ã 15Â°C, plus prÃ©fÃ©rentiellement infÃ©rieure ou Ã©gale Ã 10Â°C, et idÃ©alement infÃ©rieure Ã 5Â°C ; - indÃ©pendamment, la T60 est de prÃ©fÃ©rence infÃ©rieure ou Ã©gale Ã 20Â°C, plus 25 prÃ©fÃ©rentiellement infÃ©rieure ou Ã©gale Ã 15Â°C, et idÃ©alement infÃ©rieure Ã 10Â°C ; - indÃ©pendamment, la T70 est de prÃ©fÃ©rence infÃ©rieure ou Ã©gale Ã 25Â°C, plus prÃ©fÃ©rentiellement infÃ©rieure ou Ã©gale Ã 20Â°C, et idÃ©alement infÃ©rieure Ã 15Â°C, voire Ã 10Â°C 30 Pour ce faire, le plus souvent, le liant doit contenir un agent fluxant. Un but de la prÃ©sente invention est de fournir une mÃ©thode permettant de modifier les propriÃ©tÃ©s des liants hydrocarbonÃ©s, notamment de faÃ§on Ã abaisser leur T50 dans des gammes adaptÃ©es Ã la rÃ©alisation d'enduits superficiels Ã chaud. 3065731 6 A cet effet, la prÃ©sente invention propose l'emploi de nouveaux additifs Ã titre d'agents fluxants dans les compositions de liants hydrocarbonÃ©s. Il a Ã©tÃ© dÃ©crit par le passÃ© diffÃ©rents type de fluxants, parmi lesquels on peut notamment citer les fluxants d'origine pÃ©troliÃ¨re qui incluent : 5 les Â«fluxants pÃ©troliersÂ» (issus de la distillation de pÃ©trole brut (fraction(s) lÃ©gÃ¨re(s)), avec une opÃ©ration d'hydrotraitement optionnelle, comme les produits de type GreenfluxÂ® 2000 ou GreenfluxÂ® SD commercialisÃ©s par la sociÃ©tÃ© Total ; et les Â« fluxant pÃ©trochimiques Â», issus de la distillation du pÃ©trole brut (fraction(s) 10 lÃ©gÃ¨re(s)), avec un craquage thermique et/ou de distillation complÃ©mentaire, comme par exemple les agents fluxants de type Adheflux Â®commercialisÃ©s par VFT France. Ces fluxants d'origine pÃ©troliÃ¨re permettent d'abaisser ponctuellement la viscositÃ© des liants hydrocarbonÃ©s car il s'agit de produits volatils : aprÃ¨s leur incorporation dans le 15 liant hydrocarbonÃ© oÃ¹ ils assurent la diminution souhaitÃ©e de la viscositÃ©, ils s'Ã©vaporent. Ce qui prÃ©sente un avantage, Ã savoir que le liant retrouve sensiblement ses caractÃ©ristiques premiÃ¨res aprÃ¨s l'Ã©vaporation, mais aussi et surtout des inconvÃ©nients : les fluxants libÃ©rÃ©s ont cependant de nombreux impacts nÃ©gatifs sur l'environnement et sur les utilisateurs (vapeurs nocives et dÃ©sagrÃ©ables ; risque d'inflammabilitÃ©...). 20 D'autres agents fluxants volatils sont les fluxants d'origine carbochimique, issus de la pyrolyse du charbon et d'au moins une opÃ©ration de distillation. Ils prÃ©sentent eux l'inconvÃ©nient majeur d'Ãªtre reconnus cancÃ©rigÃ¨nes. Pour remplacer ces agents fluxants, il a Ã©tÃ© proposÃ© des fluxants d'origine naturelle non fossile (origine vÃ©gÃ©tale ou animale), qui permettent d'Ã©viter le dÃ©gagement de 25 composÃ©s organiques volatils nocifs. Un fluxant d'origine naturelle non fossile est une huile naturelle non fossile, un de ses dÃ©rivÃ©s tels que les esters d'acide gras, ou un mÃ©lange de deux ou plus de ces huiles et/ou dÃ©rivÃ©s d'huile. On peut en particulier citer les huiles vÃ©gÃ©tales telles que les huiles de tournesol, de colza, d'arachide, de coprah, de lin, de palme, de soja, d'olive, de ricin, de maÃ¯s, de courge, de pÃ©pins de raisin, de jojoba, 30 de sÃ©same, de noix, de noisette, de bois de chine, le tall oil (huile de tall), leurs dÃ©rivÃ©s, ainsi que leur mÃ©langes. La plupart de ces huiles comprennent majoritairement des acides gras au moins en 016 insaturÃ©s. De tels fluxants sont par exemple dÃ©crits dans les demandes FR 2 910 477, EP 0 900 822, FR 2 721 043 ou FR 2 891 838. 3065731 7 Avec les fluxants non volatils du type des huiles prÃ©citÃ©es, l'augmentation de consistance du liant dans le produit final (aprÃ¨s rÃ©pandage ou aprÃ¨s enrobage) ne se fait pas par Ã©vaporation contrairement au cas des fluxants volatils, mais plutÃ´t par rÃ©ticulation, typiquement suite Ã des rÃ©actions radicalaires, les chaÃ®nes grasses insaturÃ©es rÃ©agissant 5 en prÃ©sence de l'oxygÃ¨ne de l'air. Ces rÃ©actions, qui peuvent Ãªtre catalysÃ©es par ajout d'agents siccatifs tels que des sels mÃ©talliques, comprennent la formation de ponts peroxyde -O-O- sur les chaÃ®nes insaturÃ©es. Ces ponts sont instables et conduisent Ã la formation de radicaux libres qui eux mÃªme vont rÃ©agir avec d'autres insaturations d'autres chaÃ®nes. Cette technique de rÃ©ticulation du fluxant s'applique ainsi uniquement aux 10 composÃ©s insaturÃ©s. La sÃ©lection du fluxant s'effectue Ã partir de l'indice d'iode qui caractÃ©rise le taux d'insaturations d'un composÃ© et donc sa capacitÃ© Ã rÃ©agir par siccativation. S'ils ont moins de retombÃ©e sur l'environnement et sur le bien-Ãªtre et la santÃ© des manipulateurs, les fluxants non volatils d'origine naturelle non fossile sont cependant 15 moins satisfaisants que les fluxants d'origine pÃ©troliÃ¨re en termes de rÃ©sultats. En effet, les rÃ©sultats de montÃ©e en cohÃ©sion sont moins bons. Ils conduisent le plus souvent Ã des dÃ©sordres en cas d'averses, chaleurs ou trafics trop denses, des problÃ¨mes de ressuages, collÃ©s notamment Ã une mauvaise adhÃ©sion du liant hydrocarbonÃ© fluxÃ© sur les particules solides minÃ©rales. 20 La prÃ©sente invention propose de mettre en oeuvre des composÃ©s particuliers, que les inventeurs ont maintenant identifiÃ©s comme Ã©tant : (1) des composÃ©s qui se comportent comme des fluxants volatils, intÃ©ressants en ce qu'ils permettent, une fois incorporÃ©s dans des compositions comprenant un liant hydrocarbonÃ© et avant leur Ã©vaporation, de diminuer la viscositÃ© du liant hydrocarbonÃ©, mais sans prÃ©senter les 25 inconvÃ©nients des fluxants volatils usuels ; et (2) des composÃ©s adaptÃ©s Ã la prÃ©paration d'enduits superficiels Ã chaud. Dans le cadre des travaux qui ont conduit Ã la prÃ©sente invention, les inventeurs ont identifiÃ© une famille de composÃ©s qui s'avÃ¨re particuliÃ¨rement intÃ©ressante Ã titre de fluxants volatils gÃ©nÃ©ralement sans rÃ©percussions nÃ©gatives en termes de retombÃ©es sur 30 l'environnement et de toxicitÃ© pour leur manipulateur. Il s'agit de la famille des composÃ©s de rÃ©pondant Ã la formule gÃ©nÃ©rale (A) suivante : R1-X-R-Y-R2 dans laquelle : 3065731 8 R1 et R2, identiques ou diffÃ©rents, sont des chaÃ®nes hydrocarbonÃ©es en Cr 011 , linÃ©aires ou ramifiÃ©es; 5 chacun de -X- et -Y-, est un groupe -0-(C=0)- ; -(C=0)-0- ; -NR'-(C=0)- ou (C=0)-N R'- avec R' reprÃ©sentant un hydrogÃ¨ne ou un radical alkyle en Cl-C4, le groupe -R- est une chaÃ®ne hydrocarbonÃ©e divalente, en C1-010, linÃ©aire ou ramifiÃ©e, et Ã©ventuellement interrompue par un ou plusieurs atomes d'oxygÃ¨ne. Les travaux des inventeurs ont permis de mettre en Ã©vidence que les composÃ©s 10 de formule R1-X-R-Y-R2 tels que dÃ©finis ci-dessus sont systÃ©matiquement des fluxants intÃ©ressants lorsque leurs groupements R1 et R2, identiques ou diffÃ©rents, comprennent au moins deux atomes de carbone. Typiquement, dans la majeure partie des cas, ces fluxants avec des groupes R1 et R2 en C2-011 permettent d'obtenir des T50 infÃ©rieures de 5Â°C ou moins. 15 En revanche, les inventeurs ont mis en Ã©vidence dans le cadre des travaux qui ont conduit Ã la prÃ©sente invention que, pour les autres composÃ©s de la famille, on n'obtient pas des rÃ©sultats aussi intÃ©ressants, et, en particulier, que les composÃ©s de formule (A) oÃ¹ R1=-CH3 (dits ci-aprÃ¨s Â« composÃ©s mÃ©thylÃ©s Â») ne sont pas tous adaptÃ©s Ã titre d'agents fluxants notamment pour des liants hydrocarbonÃ©s destinÃ©s Ã la rÃ©alisation 20 d'enduits superficiels Ã chaud. Cela Ã©tant, les inventeurs ont dÃ©couvert un moyen efficace d'identifier, parmi les composÃ©s de formule (A) oÃ¹ R1=-CH3, ceux qui se rÃ©vÃ¨lent adaptÃ©s pour la rÃ©alisation d'enduits superficiels. A cet effet, il s'avÃ¨re que pour identifier si un composÃ© mÃ©thylÃ© de formule (A) oÃ¹ R1=-CH3 est adaptÃ© Ã la rÃ©alisation d'un enduit superficiel Ã chaud, un test 25 trÃ¨s simple suffit : on ajoute le composÃ© mÃ©thylÃ© Ã tester Ã hauteur de 10% en masse dans le liant hydrocarbonÃ© souhaitÃ© pour rÃ©aliser l'enduit superficiel Ã chaud et on mesure la pseudo-viscositÃ© STV du liant ainsi additivÃ©. Les inventeurs ont maintenant dÃ©couvert que si la pseudo-viscositÃ© STV mesurÃ©e est infÃ©rieure ou Ã©gale Ã 500 secondes, alors le composÃ© mÃ©thylÃ© s'avÃ¨re adaptÃ© Ã une utilisation comme fluxant pour la rÃ©alisation 30 d'enduits superficiels Ã chaud. A l'inverse, les composÃ©s mÃ©thylÃ©s de formule (A) oÃ¹ R1=- CH3 pour lesquels une incorporation Ã hauteur de 10% en masse dans un liant hydrocarbonÃ© conduisent Ã une pseudo-viscositÃ© STV supÃ©rieure Ã 500 secondes ne peuvent pas Ãªtre employÃ©s pour la rÃ©alisation d'enduits superficiels Ã chaud avec le liant considÃ©rÃ©. 3065731 9 A noter que la concentration de 10% en masse est celle employÃ© pour le test. Dans le liant hydrocarbonÃ© employÃ© concrÃ¨tement pour rÃ©aliser l'enduit superficiel Ã chaud selon l'invention, la concentration en agent mÃ©thyle est en gÃ©nÃ©ral bien infÃ©rieure. Sur cette base, la prÃ©sente invention a pour objet l'utilisation Ã titre de fluxant dans 5 un liant hydrocarbonÃ© employÃ© pour la rÃ©alisation d'un enduit superficiel Ã chaud, d'un additif pour liant hydrocarbonÃ© comprenant au moins un composÃ© rÃ©pondant Ã la formule (I) ci-dessous : CH3-X-R-Y-R2 (I) oÃ¹ : 10 R2 est une chaÃ®ne hydrocarbonÃ©e (typiquement un alkyle), linÃ©aire ou ramifiÃ©e, en de prÃ©fÃ©rence en Cl-C9 ; chacun de -X- et -Y-, identiques ou diffÃ©rents, est un groupe -0-(C=0)- ; ou un groupe -(C=0)-0- ; ou un groupe -NR'-(C=0)- ; ou un groupe -(0=0)N R'- 15 avec R' reprÃ©sentant un atome d'hydrogÃ¨ne ou bien un radical alkyle en Cl-C4 ; et le groupe -R- est une chaÃ®ne hydrocarbonÃ©e divalente, en Cl-C10, linÃ©aire ou ramifiÃ©e, et Ã©ventuellement interrompue par un ou plusieurs atomes d'oxygÃ¨ne. 20 et oÃ¹ la pseudo-viscositÃ© STV mesurÃ©e pour ledit liant hydrocarbonÃ© additivÃ© de 10% en masse (en masse par rapport Ã la masse de liant hydrocarbonÃ©) dudit additif est infÃ©rieure Ã 500 secondes. La pseudo-viscositÃ© Ã laquelle il est fait rÃ©fÃ©rence ici est celle telle que mesurÃ©e dans les conditions dÃ©finies dans la norme NF EN 12846-2 (avril 2011). 25 L'additif employÃ© dans le cadre de la prÃ©sente invention peut contenir : -soit un unique composÃ© de formule CH3-X-R-Y-R2 avec les groupements R2, X, Y et R rÃ©pondant aux dÃ©finitions ci-dessus, - soit un mÃ©lange de plusieurs composÃ©s de formule CH3-X-R-Y-R2 avec plusieurs type de groupements R2, X, Y et R rÃ©pondant aux dÃ©finitions ci- 30 dessus. Un additif pour bitume selon l'invention consiste en gÃ©nÃ©ral uniquement en un ou plusieurs composÃ©(s) de formule (I). 3065731 10 La famille de composÃ©s de formule (I) Ã laquelle il est fait rÃ©fÃ©rence ici correspond aux Â« composÃ©s mÃ©thyles Â» dÃ©crits plus haut dans la prÃ©sente description. L'invention porte spÃ©cifiquement sur les composÃ©s de formule (I) ou mÃ©lange de composÃ©s de formule (I) de cette famille qui passent en outre avec succÃ¨s le test de mesure de la 5 pseudo-viscositÃ© STV. Lorsqu'un additif comprenant un composÃ© de formule (I) ou un mÃ©lange de composÃ©s de formule (I) est tel que son incorporation Ã hauteur de 10% en masse dans le liant hydrocarbonÃ© (en masse par rapport Ã la masse de liant hydrocarbonÃ©) conduit Ã une pseudo-viscositÃ© STV infÃ©rieure Ã 500 secondes, les inventeurs ont maintenant mis 10 en Ã©vidence qu'il existe pour ce composÃ© au moins une concentration (et en gÃ©nÃ©ral toute une gamme de concentration), en gÃ©nÃ©ral bien infÃ©rieure Ã 10% en masse, Ã laquelle l'additif peut Ãªtre utilisÃ© avec succÃ¨s pour la rÃ©alisation d'enduits superficiels, typiquement avec des T50 infÃ©rieures ou Ã©gales Ã 15Â°C, et le plus souvent avec une T50 infÃ©rieure ou Ã©gale Ã 10Â°C, voire infÃ©rieure ou Ã©gale Ã 5Â°C (c'est-Ã -dire que pour un test Vialit effectuÃ© 15 Ã 5Â°C+/-1Â°c dans les conditions de la norme, on obtient en gÃ©nÃ©ral au moins 50 gravillons restant collÃ©s Ã la plaque). TrÃ¨s souvent, la tempÃ©rature T60 reste infÃ©rieure ou Ã©gale Ã 20Â°C et la tempÃ©rature T70 infÃ©rieure ou Ã©gale Ã 25Â°C. Selon un mode de rÃ©alisation particulier, on utilise selon l'invention un additif pour lequel l'addition dudit additif Ã hauteur de 10% au sein du liant hydrocarbonÃ© conduit Ã 20 une pseudo-viscositÃ© STV (toujours telle que mesurÃ©e dans les conditions dÃ©finies dans la norme NF EN 12846-2 prÃ©citÃ©e), dite ici Â«STV Ã 10% d'additif Â» est bien infÃ©rieure Ã 500 secondes, par exemple infÃ©rieure ou Ã©gale Ã 450 secondes. Selon un mode plus particulier, on utilise un additif pour lequel la STV Ã 10% d'additif est infÃ©rieure ou Ã©gale Ã 400 secondes, par exemple infÃ©rieure ou Ã©gale Ã 350 secondes. 25 La gamme de concentration Ã mettre en oeuvre est facile Ã dÃ©terminer au cas par cas pour un composÃ© donnÃ©, par exemple par balayage de concentration et en effectuant le test vialit Ã ces diffÃ©rentes concentrations. Typiquement, l'additif employÃ© selon l'invention est introduit en une quantitÃ© telle que la concentration totale en composÃ©s de formule (I) ajoutÃ©s dans le liant hydrocarbonÃ© est compris entre 1 et 8%, le plus souvent 30 entre 2 et 7%, par exemple entre 3 et 6% (typiquement de l'ordre de 4 Ã 6%) en masse par rapport Ã la masse du liant hydrocarbonÃ©. 3065731 11 De faÃ§on gÃ©nÃ©rale, la famille des composÃ©s de formule (I) visÃ©e ici contient les composÃ© ou mÃ©langes de composÃ©s de formule CH3-X-R-Y-R2 , oÃ¹ les groupements R2, X- , -Y-, et -R- ont les significations prÃ©citÃ©es. Les composÃ©s de formule (I) ont avantageusement une masse molÃ©culaire 5 comprise entre 130 g/mol et 290 g/mol, plus avantageusement comprise entre 140 g/mol et 250 g/mol, encore plus avantageusement comprise entre 150 g/mol et 200 g/mol. Dans les composÃ©s de formule (I), le nombre total d'atomes de carbone est de prÃ©fÃ©rence compris entre 5 et 12 Selon un mode de rÃ©alisation, le nombre total d'atome de carbone est supÃ©rieur ou Ã©gal Ã 6. Par ailleurs, on prÃ©fÃ¨re en gÃ©nÃ©ral que le nombre 10 total d'atomes de carbone soit infÃ©rieur ou Ã©gal Ã 11, par exemple infÃ©rieur ou Ã©gal Ã 10. Ainsi, par exemple, le nombre total d'atome de carbone peut Ãªtre compris entre 6 et 11, par exemple entre 6 et 8. Le nombre total d'atome de carbone dÃ©fini dans le paragraphe prÃ©cÃ©dent est en particulier valable lorsque les groupes R, R1 et R2 sont des groupes saturÃ©s, linÃ©aires ou 15 ramifiÃ©s Le groupe R2, reprÃ©sente avantageusement un groupe alkyle, aryle, alkylaryle, ou arylalkyle, linÃ©aire ou branchÃ©, cyclique ou non cyclique, saturÃ© ou insaturÃ© et le plus souvent saturÃ©, en typiquement en Ci-Cg. Le groupe R2 peut notamment Ãªtre un groupe mÃ©thyle, Ã©thyle, n-propyle, isopropyle, 20 benzyle, phÃ©nyle, n-butyle, isobutyle, n-pentyle, isoamyle, cyclohexyle, hexyle, n-hexyle, heptyle, isooctyle, 2-Ã©thylhexyle, 2-propylhexyle. Avantageusement, (notamment pour des raisons de facilitÃ© de synthÃ¨se) R2 est un radical mÃ©thyle et le composÃ© de formule (I) est alors un composÃ© qui rÃ©pond alors Ã la formule (la) suivante : 25 CH3-X-R-Y-CH3 (la) oÃ¹ les groupements -X- , -Y-, et -R- ont les significations prÃ©citÃ©es. Selon un mode de rÃ©alisation le composÃ© de formule (I) peut Ãªtre un diester de 30 diacide rÃ©pondant Ã la formule suivante (lb) : CH3-0-(C=0)-R-(C=0)-0-R1 (lb), oÃ¹ R et R1 ont les significations prÃ©citÃ©es 3065731 12 Le composÃ© de formule (I) peut alors Ãªtre par exemple un diester dimÃ©thylique de formule (lab) : CH3-0-C(=0)-R-C(=0)-0-CH3 (lab), oÃ¹ R est tel que dÃ©fini prÃ©cÃ©demment. Altenativement, le composÃ© de formule (I) peut Ãªtre un diester de diol rÃ©pondant Ã la formule suivante (Ic) : CH3-C(=0)-0-R-0-(C=0)-R1 (Ic), oÃ¹ R et R1 ont les significations prÃ©citÃ©es Le composÃ© de formule (I) peut alors Ãªtre notamment un diacÃ©tate de formule (lac) : CH3-(C=0)-0-R-0-(C=0)- CH3 (lac) oÃ¹ R est tel que dÃ©fini prÃ©cÃ©demment. 15 Parmi les composes de formule (I) qui passent avec succÃ¨s le test de la mesure de pseudio-viscositÃ© STV et qui se rÃ©vÃ¨lent bien adaptÃ©s pour la prÃ©paration d'enduits superficiels Ã chaud selon l'invention, on peut notamment citer les composÃ©s suivants : - Les composÃ© de formule (lab) choisis parmi le dimÃ©thyle adipate, le dimÃ©thyle 20 glutarate, le dimÃ©thyle succinate, et leur mÃ©langes. Un mÃ©lange tout particuliÃ¨rement adaptÃ© selon cette variante peut par exemple comprendre, en poids par rapport au poids total du mÃ©lange (mesurable par exemple par Chromatographie en Phase Gazeuse), un mÃ©lange de dimÃ©thyle adipate (par exemple de 4 Ã 22% en poids), par, de 25 dimÃ©thyle glutarate (par exemple de 55 Ã 77 % en poids), et de dimÃ©thyle succinate (par exemple de 12 Ã 32 % en poids). On peut utiliser Ã titre de composÃ© (I) selon la premiÃ¨re variante, le solvant commercialisÃ© par Solvay sous la dÃ©nomination RhodiasolvÂ® RPDE. Plus avantageusement, on pourra utiliser l'additif disponible auprÃ¨s de 30 Solvay sous le nom commercial de INN ROADeBOOST. 5 10 3065731 13 - Les composÃ© de formule (la), et notamment (lab), oÃ¹ le groupe R est choisi parmi les groupes suivants : - le groupe RMG de formule -CH(CH3)-CH2-CH2-, - le groupe RES de formule -CH(C2H5)-CH2-, et 5 - leurs mÃ©langes. -X- et -Y- sont avantageusement des esters, de prÃ©fÃ©rence des esters de diacides (-X- = -0-(C=0)- ; et -Y- = 40=0)-0-) ou des esters de diols (-X- = 40=0)-0- et -Y- = -0-(C=0)-). 10 Selon cette deuxiÃ¨me variante, on peut utiliser par exemple le solvant commercialisÃ© par Solvay sous la dÃ©nomination RHODIASOLVÂ® IRIS. A l'inverse, on peut citer des composÃ©s de formule (I) qui ne se rÃ©vÃ¨lent pas adaptÃ©s selon l'invention. A titre d'exemple, on peut notamment mentionner le malonate de dimÃ©thyle de 15 formule CH3-0-C(=0)-CH2-C(=0)-O-CH3 qui est illustrÃ© dans les exemples donnÃ©s ci- aprÃ¨s. Pour ce composÃ©, la pseudo-viscositÃ© STV mesurÃ©e Ã 10% reste supÃ©rieure Ã 500 secondes. DiffÃ©rents aspects de l'invention et modes de rÃ©alisation envisageables de l'invention sont dÃ©crits plus en dÃ©tails ci-aprÃ¨s 20 Le liant hydrocarbonÃ© Au sens de la prÃ©sente description, on entend par Â« liant hydrocarbonÃ© Â» (dÃ©signÃ© aussi de faÃ§on plus concise par Â« liant Â») tout composÃ© hydrocarbonÃ© d'origine fossile ou vÃ©gÃ©tale utilisable pour la rÃ©alisation de produits bitumineux, ce liant hydrocarbonÃ© 25 pouvant par exemple Ãªtre un bitume, un liant vÃ©gÃ©tal ou un liant de synthÃ¨se d'origine pÃ©troliÃ¨re, et pouvant, indÃ©pendamment de sa nature, Ãªtre pur ou modifiÃ©, notamment par ajout de dopes ou de polymÃ¨re(s). Selon un mode de rÃ©alisation un liant hydrocarbonÃ© peut contenir un mÃ©lange de diffÃ©rentes origines, par exemple un mÃ©lange de liant d'origine vÃ©gÃ©tale et de liant de synthÃ¨se d'origine pÃ©troliÃ¨re. 30 Le liant employÃ© selon la prÃ©sente invention peut par ailleurs Ãªtre un liant mou Ã dur, par exemple d'un grade allant de 35/50 Ã 160/220, de prÃ©fÃ©rence entre 50/70 et 160/220 ou entre 70/100 et 160/220. 3065731 14 Selon un mode intÃ©ressant, le liant est un bitume, pur ou modifiÃ© par des polymÃ¨res. Le Â« polymÃ¨re Â» modifiant le bitume auquel il est fait rÃ©fÃ©rence ici, peut Ãªtre choisi parmi les polymÃ¨res naturels ou synthÃ©tiques. Il s'agit par exemple d'un polymÃ¨re de la famille des Ã©lastomÃ¨res, synthÃ©tiques ou naturels, et de maniÃ¨re indicative et non 5 limitative : - les copolymÃ¨res statistiques, multi-sÃ©quencÃ©s ou en Ã©toile, de styrÃ¨ne et de butadiÃ¨ne ou d'isoprÃ¨ne en toutes proportions (en particulier copolymÃ¨res blocs de styrÃ¨ne-butadiÃ¨ne-styrÃ¨ne (SBS), de styrÃ¨ne-butadiÃ¨ne (SB, dit aussi Â« SBR Â» pour l'anglais Â« styrene-butadiene rubber Â»), de styrÃ¨ne-isoprÃ¨ne-styrÃ¨ne (SIS)) ou 10 les copolymÃ¨res de mÃªme famille chimique (isoprÃ¨ne, caoutchouc naturel, ...), Ã©ventuellement rÃ©ticulÃ©s in-situ, - les copolymÃ¨res d'acÃ©tate de vinyle et d'Ã©thylÃ¨ne en toutes proportions, - les copolymÃ¨res de l'Ã©thylÃ¨ne et d'esters de l'acide acrylique, mÃ©thacrylique ou de l'anhydride malÃ©ique, les copolymÃ¨res et terpolymÃ¨res d'Ã©thylÃ¨ne et de 15 mÃ©thacrylate de glycidyle-) et les polyolÃ©fines. Le polymÃ¨re modifiant le bitume peut Ãªtre choisi parmi les polymÃ¨res de rÃ©cupÃ©ration, par exemple des Â« poudrettes de caoutchouc Â» ou autres compositions Ã base de caoutchouc rÃ©duits en morceaux ou en poudre, par exemple obtenues Ã partir de pneus usagÃ©s ou d'autres dÃ©chets Ã base de polymÃ¨res (cÃ¢bles, emballage, agricoles ...) 20 ou encore tout autre polymÃ¨re couramment utilisÃ© pour la modification des bitumes tels que ceux citÃ©s dans le Guide Technique Ã©crit par l'Association Internationale de la Route (AIPCR) et Ã©ditÃ© par le Laboratoire Central des Ponts et ChaussÃ©es "Use of Modified Bituminous Binders, Special Bitumens and Bitumens with Additives in Road Pavements" (Paris, LCPC, 1999), ainsi que tout mÃ©lange en toute proportion de ces polymÃ¨res. 25 Les particules minÃ©rales (granulats) Les particules minÃ©rales employÃ©es pour la rÃ©alisation d'un enduit superficiel Ã chaud selon l'invention sont des particules solides qui peuvent Ãªtre choisies parmi toutes 30 celles utilisables pour la rÃ©alisation d'enduits superficiels, notamment ceux usuellement employÃ©s pour rÃ©aliser des revÃªtements routiers de ce type. A titre d'exemple de particules minÃ©rales utilisables selon l'invention, on peut notamment citer les granulats minÃ©raux naturels (gravillons, sable, fines) issus de carriÃ¨res ou de graviÃ¨res, les laitiers en particulier les scories, les schistes en particulier la bauxite ou le corindon, les granulats artificiels de toute origine et provenant par exemple 3065731 15 de mÃ¢chefers d'incinÃ©ration des ordures mÃ©nagÃ¨res (MIOM) ou Ã©ventuellement de recyclage, ainsi que leurs mÃ©langes en toutes proportions. Les granulats minÃ©raux naturels comprennent typiquement : des Ã©lÃ©ments infÃ©rieurs Ã 0,063 mm (filler ou fines) 5 du sable dont les Ã©lÃ©ments sont compris entre 0,063 mm et 2 mm ; des gravillons, dont les Ã©lÃ©ments ont des dimensions o comprises entre 2 mm et 6 mm ; o supÃ©rieures Ã 6 mm ; La taille des granulats minÃ©raux est mesurÃ©e par les essais dÃ©crits dans la norme 10 NF EN 933-2 (version mai 1996). On dÃ©signe Ã©galement les Â« particules minÃ©rales Â» employÃ©es dans un enduit selon l'invention par les termes Â« fraction minÃ©rale 0/D Â». Cette fraction minÃ©rale 0/D peut Ãªtre sÃ©parÃ©e en deux granulomÃ©tries : la fraction minÃ©rale 0/d et la fraction minÃ©rale d/D. Les Ã©lÃ©ments les plus fins (la fraction minÃ©rale 0/d) seront ceux compris dans la 15 plage comprise entre 0 et un diamÃ¨tre maximal que l'on peut fixer entre 2 et 6 mm (de 0/2 Ã 0/6), avantageusement entre 2 et 4 mm. Les autres Ã©lÃ©ments (diamÃ¨tre minimal supÃ©rieur Ã 2, 3, 4, 5 ou 6 mm ; et environ jusqu'Ã 31,5 mm) constituent la fraction minÃ©rale d/D. 20 L'invention est illustrÃ©e par les exemples donnÃ©s ci-aprÃ¨s Ã titre indicatif. Dans ces exemples, certains tests sont effectuÃ©s avec des granulats soumis Ã un lavage et tamisage et ne concernent donc que la farction minÃ©rale d/D. L'invention n'est pas limitÃ© Ã ce mode de rÃ©alisation, comme le montre les autres exemples, effectuÃ©s sans lavage ni tamisage. 25 EXEMPLES On a effectuÃ© le test Vialit Ã 5Â°C (+/-1Â°C) tel que dÃ©fini dans la norme NF EN 122723 prÃ©citÃ©e, en utilisant : - un bitume (grade 70/100 - Fournisseur :Total) 30 dans lesquels on a introduit en outre l'un ou l'autre des additifs suivants, employÃ©s Ã diffÃ©rentes teneurs selon le test : - INNROADÂ®BOOST (Solvay) ; ou - RHODIASOLVel RIS (Solvay) 3065731 16 - deux types de granulats, selon le test effectuÃ© Ã savoir : - Diorite (La Meilleraie) ; ou - Quartzite (ChaillouÃ©) Selon le test effectuÃ©, les 100 gravillons testÃ©s sont employÃ©s tels quels, ou bien 5 prÃ©alablement lavÃ©s et tamisÃ©s pour en retirer les fines. Les rÃ©sultats obtenus sont reportÃ©s dans le Tableau ci-dessous oÃ¹ la teneur en additif est donnÃ©e en pourcentage en masse par rapport Ã la masse du bitume sans additif. On observe systÃ©matiquement un nombre c de particules liÃ©es qui reste au-dessus 10 de 50 dans ce test Ã 5Â°C. A titre comparatif, on a effectuÃ© les mÃªmes tests avec le malonate de dimÃ©thyle. Bien qu'il s'agisse d'un composÃ© de formule (I), il s'avÃ¨re clairement inefficace (la valeur de c est quasi nulle mÃªme en augmentation la teneur jusqu'Ã 7,5%). Additif granulats RÃ©partition des gravillons en fin de test nature Teneur nature lavÃ©s et a b c tamisÃ©s INNROADÂ® 5% diorite non 0 28 72 BOOST oui 0 24 76 quartzite non 0 31 69 oui 1 24 75 RHODIASOLV IRIS 5% Diorite oui 1 30 69 6,1% non 0 40 60 6,1% oui 0 20 80 Malonate de 7,5% Diorite oui 0 99 1 dimÃ©thyle 15 Tableau : test Vialit Ã 5Â°C 3065731 17 Par ailleurs que l'additif INNROADÂ®BOOST a Ã©tÃ© soumis au test Vialit Ã une tempÃ©rature de 10Â°C, oÃ¹ il conduit Ã des rÃ©sultats amÃ©liorÃ©s par rapport Ã ceux obtenus dans les conditions ci-dessus Ã 5Â°C. Cette amÃ©lioration peut Ãªtre mise Ã profit pour maintenir sensiblement les propriÃ©tÃ©s en rÃ©duisant la teneur en additif. 5 On a par exemple testÃ© NN ROADOBOOST Ã une teneur de 4,5% dans un bitume 7/100 en utilisant des gravillons de diorite et on a obtenu la rÃ©partition Vialit suivante : a =1 ; b = 21 ; c=78 Ce qui montre qu'avec une teneur en additif de 4,5%, on obtient des rÃ©sultats du mÃªme ordre qu'Ã 5Â°C avec 5% (prÃ©sentÃ©es dans le tableau ci-dessus): 10 REVENDICATIONS1. Utilisation Ã titre de fluxant dans un liant hydrocarbonÃ© employÃ© pour la rÃ©alisation d'un enduit superficiel Ã chaud, d'un additif pour liant hydrocarbonÃ© comprenant au moins un composÃ© rÃ©pondant Ã la formule (I) ci-dessous : CH3-X-R-Y-R2 (I) dans laquelle : R2 est une chaÃ®ne hydrocarbonÃ©e, linÃ©aire ou ramifiÃ©e, en C,-Cie, de prÃ©fÃ©rence en Cl-C9 ; chacun de -X- et -Y-, identiques ou diffÃ©rents, est un groupe -0-(C=0)- ; ou un groupe -(C=0)-0- ; ou un groupe -NR'-(C=0)- ; ou un groupe - (C=0)-N R'- avec R' reprÃ©sentant un atome d'hydrogÃ¨ne ou bien un radical alkyle en Cl-C4 ; et le groupe -R- est une chaÃ®ne hydrocarbonÃ©e divalente, en Cl-C10, linÃ©aire ou ramifiÃ©e, Ã©ventuellement interrompue par un ou plusieurs atomes d'oxygÃ¨ne ; et oÃ¹ la pseudo-viscositÃ© STV mesurÃ©e pour ledit liant hydrocarbonÃ© additivÃ© de 10% en masse dudit additif est infÃ©rieure Ã 500 secondes. 2. Utilisation selon la revendication 1, oÃ¹ la pseudo-viscositÃ© STV mesurÃ©e pour ledit liant hydrocarbonÃ© additivÃ© de 10% en masse dudit additif est infÃ©rieure Ã 450 secondes. 3. Utilisation selon la revendication 2, oÃ¹ la pseudo-viscositÃ© STV mesurÃ©e pour ledit liant hydrocarbonÃ© additivÃ© de 10% en masse dudit additif est infÃ©rieure Ã 400 secondes, de prÃ©fÃ©rence infÃ©rieure Ã 350 secondes. 3065731 19 4. Utilisation selon l'une des revendciations 1 Ã 3, oÃ¹ la concentration totale en composÃ©s de formule (I) ajoutÃ©s dans le liant hydrocarbonÃ© est compris entre 1 et 8% 5 5. Utilisation selon l'une des revendications 1 Ã 4, oÃ¹ le composÃ© de formule (I) est un composÃ© rÃ©pondant Ã la formule (la) suivante : CH3-X-R-Y-CH3 (la) oÃ¹ les groupements -X- , -Y-, et -R- sont tels que dÃ©finis dans la revendication 1. 10 6. Utilisation selon la revendication 5, oÃ¹ le composÃ© de formule (I) est choisi parmi le dimÃ©thyle adipate, le dimÃ©thyle glutarate, le dimÃ©thyle succinate, et leur mÃ©langes. 7. Utilisation selon la revendication 5, oÃ¹, dans le composÃ© de formule (la), R est 15 choisi parmi : - le groupe RMG de formule -CH(CH3)-CH2-CH2-, - le groupe RES de formule -CH(C2H5)-CH2-, et - leurs mÃ©langes.